(57)【要約】【課題】工程数を低減し、製造コストを抑える。【解決手段】アルミニウムの蒸着とヘキサメチルジシロキ酸の蒸着とを同時に行うことにより、金属光沢のあるスモーク色の見栄えを有する膜７を形成する。換言すれば、金属光沢のあるスモーク色の見栄えを有する膜７として、アルミニウム、Ｃ、Ｓｉ、ＯおよびＨのすべてを含む膜７を形成する。好ましくは、要求されるスモーク色の濃淡に応じて、真空蒸着装置のチャンバー内に導入されるヘキサメチルジシロキ酸のガス流量を変化させる。【選択図】図１
2006291283.tif 000002
【特許請求の範囲】
【請求項１】
アルミニウムの蒸着とヘキサメチルジシロキ酸の蒸着とを同時に行うことを特徴とする金属光沢のあるスモーク色の見栄えを有する部材の製造方法。
【請求項２】
アルミニウムの蒸着とＣ、Ｓｉ、Ｏ、Ｈ原子を含むガスの蒸着とを同時に行うことを特徴とする金属光沢のあるスモーク色の見栄えを有する部材の製造方法。
【請求項３】
要求されるスモーク色の濃淡に応じて、導入されるヘキサメチルジシロキ酸のガス流量またはＣ、Ｓｉ、Ｏ、Ｈ原子を含むガスの流量を変化させることを特徴とする請求項１又は２に記載の金属光沢のあるスモーク色の見栄えを有する部材の製造方法。
【請求項４】
アルミニウムをプラズマによって加熱溶解して蒸発させると同時に、ヘキサメチルジシロキ酸のガスまたはＣ、Ｓｉ、Ｏ、Ｈ原子を含むガスを導入してプラズマで分解することを特徴とする請求項１〜３のいずれか一項に記載の金属光沢のあるスモーク色の見栄えを有する部材の製造方法。
【請求項５】
アルミニウム、Ｃ、Ｓｉ、ＯおよびＨのすべてを含む膜を形成することを特徴とする金属光沢のあるスモーク色の見栄えを有する部材の製造方法。
【発明の詳細な説明】
【技術分野】
【０００１】
本発明は、金属光沢のあるスモーク色の見栄えを有する部材の製造方法に関し、特には、工程数を低減し、製造コストを抑えることができる製造方法に関する。
【背景技術】
【０００２】
図３は従来の自動車用ヘッドランプを示した図である。詳細には、図３は特開２０００−２０７９０８号公報の図１に相当する図である。図３に示すように、従来の自動車用ヘッドランプ１０は、ハウジング１２と、ハウジング１２の開口部に装着されたレンズ１４とを有する。更に、ハウジング１２とレンズ１４とによって画定されたランプ室１６の内部には、ランプ１８と、ランプ金具２０と、リフレクタ２２と、エクステンション２４とが配置されている。レンズ１４は、非導電性の透明な樹脂材料から形成されている。
【０００３】
また、図３に示すように、ランプ室１６の内部が透明なレンズ１４を介して外部から見えないように、エクステンション２４は、リフレクタ２２とハウジング１２との隙間を遮蔽している。エクステンション２４の表面には、例えばアルミニウム蒸着、あるいは金属メッキ等によって導電性の膜が形成されている。エクステンション２４の端部には、可撓性の突起２６が形成されており、突起２６の先端が金属製のリフレクタ２２の表面に当接している。また、ランプ金具２０は、リフレクタ２２に当接すると共に、アース線２８によってボデー３０にアースされている。
【０００４】
図３に示した（特開２０００−２０７９０８号公報の図１に記載された）エクステンション２４の表面には、上述したようにアルミニウム蒸着あるいは金属メッキ等によって膜が形成されているが、一般的に、自動車用ヘッドランプのエクステンションの表面には、アルミニウム蒸着が施され、その結果、エクステンションの表面は金属光沢を有している。一方で、エクステンションの表面は、光の反射や配光に関与しないため、高い反射率が求められない。それゆえ、エクステンションは、着色等を施されることにより、ヘッドランプにデザイン性を付加することができる部品であると言える。
【０００５】
近年、金属光沢のあるスモーク色（例えば黒色）の見栄えが自動車用ヘッドランプに求められる場合が多くなっている。
【０００６】
図４は金属光沢のあるスモーク色の見栄えを有する従来のヘッドランプのエクステンションの一部の断面図である。図４において、１は例えば樹脂により形成されたエクステンションの基材を示しており、２は基材１の表面に鏡面出しを施すために塗布されたアンダーコートを示している。３はアルミニウムを蒸着することによりアンダーコート２上に形成されたアルミニウム膜を示しており、４はアルミニウム膜３上に形成された保護膜を示している。５は保護膜４上に形成された黒色顔料層を示している。
【０００７】
図４に示す従来のエクステンションでは、アルミニウム膜３の表面において反射せしめられた反射光が、黒色顔料を含む黒色顔料層５を透過せしめられる。そのため、図４に示す従来のエクステンションは、金属光沢のあるスモーク色（黒色）の見栄えを有する。
【０００８】
ところが、図４に示す従来のエクステンションでは、黒色顔料が溶剤と混ぜられて保護膜４上に塗装されている。そのため、液垂れや液溜まりによって黒色顔料層５の厚さにムラが生じてしまうおそれがある。黒色顔料層５の厚さにムラが生じてしまうと、アルミニウム膜３の表面において反射せしめられた反射光の透過にムラが生じてしまう。詳細には、黒色顔料層５が厚い部分では、金属光沢が出にくくなってしまい、黒色顔料層５が薄い部分では、スモーク色（黒色）が弱くなってしまう。その結果、エクステンションが、全体的に濁った印象の見栄えを有してしまう。
【０００９】
また、図４に示す従来のエクステンションのように黒色顔料が用いられる場合には、黒色顔料の塗装時に有機溶剤が必ず用いられる。そのため、図４に示す従来のエクステンションでは、有機溶剤が環境を汚染しないようにするためのコストが嵩んでしまう。
【００１０】
更に、図４に示す従来のエクステンションは、アンダーコートの塗装工程、アルミニウムの真空蒸着工程、保護膜の真空蒸着工程、および黒色顔料の塗装工程を経て形成されるため、図４に示す従来のエクステンションの製造方法では、工程数が多くなってしまい、コストが嵩んでしまう。
【００１１】
図５は金属光沢のあるスモーク色の見栄えを有する他の従来のヘッドランプのエクステンションの一部の断面図である。図５において、図４に示した参照番号と同一の参照番号は、図４に示した部品または部分と同一の部品または部分を示しており、６はＣｒまたはＴｉを真空蒸着することによりアンダーコート２上に形成された金属膜を示している。
【００１２】
図５に示す従来のエクステンションでは、ＣｒまたはＴｉの金属膜６が金属光沢とスモーク色（黒色）とを合わせ持っており、そのため、図５に示す従来のエクステンションは、金属光沢のあるスモーク色（黒色）の見栄えを有している。
【００１３】
ところが、図５に示す従来のエクステンションでは、ＣｒまたはＴｉ固有の光沢をそのまま利用することによって、金属光沢のあるスモーク色（黒色）の見栄えが付与されているため、スモーク色（黒色）の濃淡を変更することができない。それゆえ、エクステンションのデザインの幅が狭くなってしまう。
【００１４】
また、従来から、金属光沢のあるスモーク色の見栄えを有する部材の製造方法が知られている。この種の製造方法の例としては、例えば特開２００１−１３３６１３号公報に記載されたものがある。特開２００１−１３３６１３号公報に記載された製造方法では、まず最初に、合成樹脂製の基板上に例えばチタンなどの中間層が形成され、次いで、その中間層上にアルミニウムなどの反射膜が蒸着によって形成される。次いで、ヘキサメチルジシロキ酸などのモノマーガスとメタンなどのガスが導入されてプラズマ重合が行われ、反射膜上にスモーク色の保護膜が形成される。そのため、特開２００１−１３３６１３号公報に記載された製造方法により製造された部材では、アルミニウムの反射膜によって金属光沢が得られ、ヘキサメチルジシロキ酸などによる保護膜によってスモーク色の見栄えが得られると考えられる。つまり、特開２００１−１３３６１３号公報に記載された製造方法により製造された部材は、金属光沢のあるスモーク色の見栄えを有すると考えられる。
【００１５】
ところが、特開２００１−１３３６１３号公報に記載された製造方法では、アルミニウムなどの反射膜を蒸着によって形成する工程と、ヘキサメチルジシロキ酸などによってスモーク色の保護膜を形成する工程とが別個に設けられている。換言すれば、特開２００１−１３３６１３号公報に記載された製造方法では、アルミニウムを含む膜と、ヘキサメチルジシロキ酸に由来するＣ、Ｓｉ、Ｏ、Ｈ原子を含む膜とが別個の膜として形成されている。そのため、工程数が増加し、製造コストが嵩んでしまう。
【００１６】
【特許文献１】特開２０００−２０７９０８号公報
【特許文献２】特開２００１−１３３６１３号公報
【発明の開示】
【発明が解決しようとする課題】
【００１７】
本発明者らは前記問題点を解決するために鋭意研究を行った結果、特開２００１−１３３６１３号公報などに記載された製造方法よりも工程数を低減し、製造コストを抑えることができる金属光沢のあるスモーク色の見栄えを有する部材の製造方法を見出した。
【課題を解決するための手段】
【００１８】
詳細には、実験において、金属光沢のあるスモーク色の見栄えが要求される部材を真空蒸着装置のチャンバー内に配置し、チャンバー内のアルミニウムをプラズマによって加熱溶解して蒸発させると同時に、チャンバー内にヘキサメチルジシロキ酸のガスを導入してプラズマで分解することにより、部材の表面に金属光沢のあるスモーク色の見栄えを有する膜を形成することができた。つまり、アルミニウムの蒸着とヘキサメチルジシロキ酸の蒸着とを同時に行うことにより、部材の表面に金属光沢のあるスモーク色の見栄えを有する膜を形成することができた。
【００１９】
また、チャンバー内に導入されるヘキサメチルジシロキ酸のガスの流量を変化させることにより、スモーク色（詳細には、黒色）の濃淡を制御することができた。
【００２０】
金属光沢のあるスモーク色の見栄えを有する膜は、ヘキサメチルジシロキ酸由来のＣ、Ｓｉ、Ｏ、Ｈと、アルミニウムとの化合物または混合物であると考えられる。従って、アルミニウムの蒸着とヘキサメチルジシロキ酸の蒸着とを同時に行う代わりに、アルミニウムの蒸着とＣ、Ｓｉ、Ｏ、Ｈ原子を含むガスの蒸着とを同時に行うことによっても、金属光沢のあるスモーク色の見栄えを有する膜を形成することができると考えられる。
【００２１】
また、仮に、金属光沢のあるスモーク色の見栄えを有する膜がヘキサメチルジシロキ酸由来のＣ、Ｓｉ、Ｏ、Ｈと、アルミニウムとの化合物である場合には、アルミニウムの蒸着とヘキサメチルジシロキ酸の蒸着とを公知の任意の化学蒸着によって同時に行うことにより、金属光沢のあるスモーク色の見栄えを有する膜を形成することができると考えられる。一方、金属光沢のあるスモーク色の見栄えを有する膜がヘキサメチルジシロキ酸由来のＣ、Ｓｉ、Ｏ、Ｈと、アルミニウムとの混合物である場合には、アルミニウムの蒸着とヘキサメチルジシロキ酸の蒸着とを公知の任意の物理蒸着によって同時に行うことにより、金属光沢のあるスモーク色の見栄えを有する膜を形成することができると考えられる。
【００２２】
すなわち、本発明は、特開２００１−１３３６１３号公報などに記載された製造方法よりも工程数を低減し、製造コストを抑えることができる金属光沢のあるスモーク色の見栄えを有する部材の製造方法を提供することを目的とする。
【００２３】
請求項１に記載の発明によれば、アルミニウムの蒸着とヘキサメチルジシロキ酸の蒸着とを同時に行うことを特徴とする金属光沢のあるスモーク色の見栄えを有する部材の製造方法が提供される。
【００２４】
請求項２に記載の発明によれば、アルミニウムの蒸着とＣ、Ｓｉ、Ｏ、Ｈ原子を含むガスの蒸着とを同時に行うことを特徴とする金属光沢のあるスモーク色の見栄えを有する部材の製造方法が提供される。
【００２５】
請求項３に記載の発明によれば、要求されるスモーク色の濃淡に応じて、導入されるヘキサメチルジシロキ酸のガス流量またはＣ、Ｓｉ、Ｏ、Ｈ原子を含むガスの流量を変化させることを特徴とする請求項１又は２に記載の金属光沢のあるスモーク色の見栄えを有する部材の製造方法が提供される。
【００２６】
請求項４に記載の発明によれば、アルミニウムをプラズマによって加熱溶解して蒸発させると同時に、ヘキサメチルジシロキ酸のガスまたはＣ、Ｓｉ、Ｏ、Ｈ原子を含むガスを導入してプラズマで分解することを特徴とする請求項１〜３のいずれか一項に記載の金属光沢のあるスモーク色の見栄えを有する部材の製造方法が提供される。
【００２７】
請求項５に記載の発明によれば、アルミニウム、Ｃ、Ｓｉ、ＯおよびＨのすべてを含む膜を形成することを特徴とする金属光沢のあるスモーク色の見栄えを有する部材の製造方法が提供される。
【発明の効果】
【００２８】
請求項１に記載の金属光沢のあるスモーク色の見栄えを有する部材の製造方法では、アルミニウムの蒸着とヘキサメチルジシロキ酸の蒸着とが同時に行われる。そのため、アルミニウムを含む膜を形成する工程と、ヘキサメチルジシロキ酸のプラズマ重合膜を形成する工程とが別個に設けられている特開２００１−１３３６１３号公報に記載された製造方法よりも、工程数を低減し、製造コストを抑えることができる。
【００２９】
請求項２に記載の金属光沢のあるスモーク色の見栄えを有する部材の製造方法では、アルミニウムの蒸着とＣ、Ｓｉ、Ｏ、Ｈ原子を含むガスの蒸着とが同時に行われる。そのため、アルミニウムを含む膜を形成する工程と、ヘキサメチルジシロキ酸のプラズマ重合膜を形成する工程とが別個に設けられている特開２００１−１３３６１３号公報に記載された製造方法よりも、工程数を低減し、製造コストを抑えることができる。
【００３０】
請求項３に記載の金属光沢のあるスモーク色の見栄えを有する部材の製造方法では、要求されるスモーク色の濃淡に応じて、導入されるヘキサメチルジシロキ酸のガス流量またはＣ、Ｓｉ、Ｏ、Ｈ原子を含むガスの流量が変化せしめられる。そのため、例えば黒色顔料を含む膜の厚さを変更することによりスモーク色の濃淡を変更する場合よりも容易にスモーク色の濃淡を変更することができる。つまり、コストの上昇を招くことなくデザイン性の幅を広げることができる。
【００３１】
請求項４に記載の金属光沢のあるスモーク色の見栄えを有する部材の製造方法では、アルミニウムがプラズマによって加熱溶解して蒸発せしめられると同時に、ヘキサメチルジシロキ酸のガスまたはＣ、Ｓｉ、Ｏ、Ｈ原子を含むガスが導入されてプラズマで分解される。そのため、蒸発せしめられたアルミニウムと、分解せしめられたヘキサメチルジシロキ酸または分解せしめられたＣ、Ｓｉ、Ｏ、Ｈ原子を含むガスとを均一に混合することができ、それにより、金属光沢およびスモーク色のムラを抑制することができる。
【００３２】
請求項５に記載の金属光沢のあるスモーク色の見栄えを有する部材の製造方法では、例えばアルミニウムの蒸着とヘキサメチルジシロキ酸の蒸着とを同時に行うことにより、アルミニウム、Ｃ、Ｓｉ、ＯおよびＨのすべてを含む膜が形成される。詳細には、アルミニウム、Ｃ、Ｓｉ、ＯおよびＨのすべてが単一の膜に含められる。そのため、アルミニウムを含む膜と、ヘキサメチルジシロキ酸に由来するＣ、Ｓｉ、ＯおよびＨ原子を含む膜とが別個の膜として形成される特開２００１−１３３６１３号公報に記載された製造方法よりも、工程数を低減し、製造コストを抑えることができる。
【００３３】
詳細には、請求項１〜５に記載の金属光沢のあるスモーク色の見栄えを有する部材の製造方法では、図４に示す従来のエクステンションの製造方法とは異なって黒色顔料の塗装が行われず、反射光が黒色顔料層を透過せしめられないため、反射光にムラが生じてしまうおそれを排除し、クリア感のある見栄えを付与することができる。
【００３４】
また、請求項１〜５に記載の金属光沢のあるスモーク色の見栄えを有する部材の製造方法では、図４に示す従来のエクステンションの製造方法とは異なって有機溶剤が用いられないため、有機溶剤の使用に伴うコストの上昇を回避することができる。
【発明を実施するための最良の形態】
【００３５】
以下、本発明の金属光沢のあるスモーク色の見栄えを有する部材の製造方法の第１の実施形態について説明する。図１は第１の実施形態の製造方法により製造された例えば自動車用ヘッドランプのエクステンションの一部の断面図である。図１において、１は例えば樹脂により形成されたエクステンションの基材を示しており、２は基材１の表面に鏡面出しを施すために塗布されたアンダーコートを示している。７は図２に示す真空蒸着装置によってアンダーコート２上に形成された金属光沢のあるスモーク色の見栄えを有する膜を示している。
【００３６】
本明細書において、「スモーク色」には、例えば黒色が含まれる。
【００３７】
図２は第１の実施形態の製造方法において金属光沢のあるスモーク色の見栄えを有する膜７を形成するために用いられる真空蒸着装置の概略構成図である。図２において、３１は真空蒸着装置のチャンバー内に導入されるキャリアガスを示しており、３２はプラズマ３３を発生させるための電源を示している。３４は真空蒸着装置のチャンバー内に導入される反応ガスを示している。第１の実施形態の製造方法では、反応ガス３４としてヘキサメチルジシロキ酸が用いられているが、第２の実施形態では、Ｃ、Ｓｉ、Ｏ、Ｈを含むヘキサメチルジシロキ酸以外のガスを反応ガス３４として用いることも可能である。
【００３８】
また、図２において、３５はプラズマ３３によって加熱溶解して蒸発せしめられるアルミニウムを収容するためにチャンバー内に配置されたるつぼを示している。図２に示す基材１の表面には、図示しない前工程において、アンダーコート２（図１参照）が塗布されている。
【００３９】
第１の実施形態の製造方法では、図２に示す真空蒸着装置によってアルミニウムと反応ガス３４としてのヘキサメチルジシロキ酸に由来する生成物とがアンダーコート２（図１参照）上に成膜される。詳細には、第１の実施形態の製造方法では、まず、図示しない前工程においてアンダーコート２が塗布された基材１が図２に示す真空蒸着装置のチャンバー内にセットされる。次いで、アルミニウムがるつぼ３５内に充填される。
【００４０】
次いで、アルミニウムがプラズマ３３によって加熱溶解せしめられ、蒸発せしめられる。これと同時に、反応ガス３４としてのヘキサメチルジシロキ酸が真空蒸着装置のチャンバー内に導入され、プラズマ３３によって分解せしめられる。それにより、ヘキサメチルジシロキ酸由来のＣ、Ｓｉ、Ｏ、Ｈとアルミニウムとの化合物または混合物であると推定される金属光沢のあるスモーク色の見栄えを有する膜７（図１参照）がアンダーコート２上に形成される。
【００４１】
第１の実施形態では、プラズマ３３によって、アルミニウムが蒸着せしめられ、かつ、反応ガス３４としてのヘキサメチルジシロキ酸の化学反応が促進せしめられているが、他の実施形態では、他の任意の蒸着方法によってアルミニウムを蒸着せしめ、かつ、反応ガス３４としてのヘキサメチルジシロキ酸の化学反応を促進させることも可能である。詳細には、例えば第３の実施形態では、スパッタによってアルミニウムが蒸着せしめられ、例えば第４の実施形態では、抵抗加熱蒸着によってアルミニウムが蒸着せしめられ、例えば第５の実施形態では、ＥＢ蒸着によってアルミニウムが蒸着せしめられる。また、例えば第６の実施形態では、熱によって反応ガス３４としてのヘキサメチルジシロキ酸の化学反応が促進せしめられ、例えば第７の実施形態では、光によって反応ガス３４としてのヘキサメチルジシロキ酸の化学反応が促進せしめられる。
【００４２】
上述したように、第１の実施形態の製造方法では、アルミニウムの蒸着とヘキサメチルジシロキ酸の蒸着とが同時に行われる。そのため、アルミニウムを含む膜を形成する工程と、ヘキサメチルジシロキ酸のプラズマ重合膜を形成する工程とが別個に設けられている特開２００１−１３３６１３号公報に記載された製造方法よりも、工程数を低減し、製造コストを抑えるつつ、金属光沢のあるスモーク色の見栄えを有する膜７（図１参照）を形成することができる。
【００４３】
換言すれば、第１の実施形態の製造方法では、アルミニウムの蒸着とヘキサメチルジシロキ酸の蒸着とを同時に行うことにより、アルミニウム、Ｃ、Ｓｉ、ＯおよびＨのすべてを含む膜７が形成される。詳細には、アルミニウム、Ｃ、Ｓｉ、ＯおよびＨのすべてが単一の膜７に含められる。そのため、アルミニウムを含む膜と、ヘキサメチルジシロキ酸に由来するＣ、Ｓｉ、ＯおよびＨ原子を含む膜とが別個の膜として形成される特開２００１−１３３６１３号公報に記載された製造方法よりも、工程数を低減し、製造コストを抑えつつ、金属光沢のあるスモーク色の見栄えを有する膜７を形成することができる。
【００４４】
また、アルミニウムの蒸着とＣ、Ｓｉ、Ｏ、Ｈ原子を含む反応ガスの蒸着とが同時に行われる第２の実施形態においても、特開２００１−１３３６１３号公報に記載された製造方法よりも、工程数を低減し、製造コストを抑えつつ、金属光沢のあるスモーク色の見栄えを有する膜を形成することができると考えられる。
【００４５】
更に、第１の実施形態の製造方法では、金属光沢のあるスモーク色の見栄えを有する膜７（図１参照）に要求されるスモーク色の濃淡に応じて、真空蒸着装置のチャンバー内に導入されるヘキサメチルジシロキ酸の反応ガス３４の流量が変化せしめられる。例えば反応ガス３４の流量を増加させることによりスモーク色が濃くされ、反応ガス３４の流量を減少させることによりスモーク色が淡くされる。そのため、例えば黒色顔料を含む膜の厚さを変更することによりスモーク色の濃淡を変更する場合よりも容易にスモーク色の濃淡を変更することができる。つまり、コストの上昇を招くことなく自動車用ヘッドランプのデザイン性の幅を広げることができる。
【００４６】
第１の実施形態では、本発明の製造方法が自動車用ヘッドランプのエクステンションに適用されているが、第７の実施形態では、金属光沢のあるスモーク色の見栄えが要求される他の任意の部材に対して本発明を適用することができる。
【００４７】
第８の実施形態では、上述した第１から第７の実施形態を適宜組合わせることも可能である。
【産業上の利用可能性】
【００４８】
本発明の製造方法は、例えば自動車用ヘッドランプエクステンション、自動車用リアコンビエクステンション、自動二輪車用ヘッドランプエクステンション、例えば操作パネル、スイッチなどのような家電製品の部品、携帯電話のボディー、例えば操作パネル、スイッチなどのようなオーディオ製品の部品、例えばパーソナルコンピュータ、電子手帳などのようなモバイル製品のボディー等に金属光沢のあるスモーク色の見栄えを与えることに適用可能である。
【図面の簡単な説明】
【００４９】
【図１】第１の実施形態の製造方法により製造された例えば自動車用ヘッドランプのエクステンションの一部の断面図である。
【図２】第１の実施形態の製造方法において金属光沢のあるスモーク色の見栄えを有する膜７を形成するために用いられる真空蒸着装置の概略構成図である。
【図３】従来の自動車用ヘッドランプを示した図である。
【図４】金属光沢のあるスモーク色の見栄えを有する従来のヘッドランプのエクステンションの一部の断面図である。
【図５】金属光沢のあるスモーク色の見栄えを有する他の従来のヘッドランプのエクステンションの一部の断面図である。
【符号の説明】
【００５０】
１        基材
２        アンダーコート
７        膜
【図１】
2006291283.tif 000003
【図２】
2006291283.tif 000004
【図３】
2006291283.tif 000005
【図４】
2006291283.tif 000006
【図５】
2006291283.tif 000007